(57)【特許請求の範囲】
【請求項１】
下記（Ａ）〜（Ｃ）成分を含む半導体素子封止用樹脂組成物の製造方法であって、
ターボミルを用いて体積平均粒径（レーザー回折／散乱式粒度分布測定装置を用いて測定される体積平均粒径）が５μｍ以上５０μｍ以下となるように調整した（Ａ）成分および（Ｂ）成分と、（Ｃ）成分の混合物を得る工程、
前記混合物を、溶融混練機へ供給するための容器に貯蔵する工程、
貯蔵した前記混合物を、前記容器から溶融混練機に供給して溶融混練物を得る工程、
前記溶融混練物を冷却固化して粉砕する工程、
を含むことを特徴とする、半導体素子封止用樹脂組成物の製造方法。
（Ａ）エポキシ樹脂
（Ｂ）硬化剤
（Ｃ）無機質充填剤
【請求項２】
前記（Ａ）成分および（Ｂ）成分の下記の式（１）で表される体積平均粒径における球形換算の重量が、（Ｃ）成分の下記の式（１）で表される体積平均粒径における球状換算の重量に対して０．４〜２０倍であることを特徴とする、請求項１に記載の半導体素子封止用樹脂組成物の製造方法。
【数１】
0005272195.tif 000007
【請求項３】
レーザー回折／散乱式粒度分布測定装置を用いて測定される体積平均粒径が５μｍ以上５０μｍ以下となるように調整した（Ａ）成分および（Ｂ）成分と、（Ｃ）成分の混合物を得る工程を、予め（Ａ）成分および（Ｂ）成分を混合した後、ターボミルを用いて体積平均粒径が５μｍ以上５０μｍ以下となるように粉砕し、それに（Ｃ）成分を加えて混合し混合物を得る工程により行う、請求項１または２記載の半導体素子封止用樹脂組成物の製造方法。
【発明の詳細な説明】
【技術分野】
【０００１】
本発明は、半導体素子を封止するために用いられる半導体素子封止用樹脂組成物の製造方法に関する。
【背景技術】
【０００２】
従来、トランジスタ、ＩＣ、ＬＳＩ等の半導体素子は、エポキシ樹脂、硬化剤および無機質充填剤等を含有する樹脂組成物を用いて封止されている。一般的に固体状の半導体素子封止用樹脂組成物の製造では、配合成分を混合して溶融混練した後に、圧延して冷却固化したものを粉砕するという工程が取られている（特許文献１〜３）。
【特許文献１】特開２００７−７７３３３号公報
【特許文献２】特開２００６−２９７７０１号公報
【特許文献３】特開２００１−６４３９８号公報
【発明の開示】
【発明が解決しようとする課題】
【０００３】
これら樹脂組成物の製造工程においては、製造効率を上げるために、配合成分の混合物を予め大量に作製しておき、溶融混練機に供給しながら連続的に溶融混練することが行われている。例えば、図１に示すヒーター３、ロータ羽根４およびミキシングチャンバー５を有する溶融混練機１と、混合物を溶融混練機１へ供給するための容器（以下、供給用容器という）であるホッパー２からなる溶融混練装置を用いた場合には、大量の混合物をホッパー２に一時的に貯蔵し、ホッパー２から溶融混練機１に供給して連続的に溶融混練が行われる。
【０００４】
しかし、混合物を、ホッパー２から溶融混練機１へ供給している間に、成分の一部がホッパー２内で偏析し、その結果、溶融混練の初期と後期では、得られる樹脂組成物の組成比率が若干変動して樹脂組成物の物性が変化するという問題があった。この原因は、成分の一部がホッパー２の壁面に滞留するためと推定される。このため、ホッパー２の形状を変えることにより改善できる可能性もあるが、従来用いられているホッパー２の形状は多岐にわたるため、形状毎に製造条件を変更することは製造効率の点で問題がある。
【０００５】
また成分の一部の偏析は、供給用容器としてホッパーを有する溶融混練装置を用いた場合に限らず、リボンミキサー等を供給用容器として用いて溶融混練した場合でも起こりうる。
【０００６】
本発明はこのような事情に鑑みなされたもので、混合物を、ホッパーやリボンミキサー等の供給用容器から溶融混練機に供給して溶融混練する工程を備えた半導体素子封止用樹脂組成物の製造において、供給用容器内における成分の滞留を、供給用容器の形状や容量に影響されることなく防ぐことができ、その結果、成分の一部の偏析による組成比率の変動を抑制し、物性が安定した半導体素子封止用樹脂組成物の製造方法を提供することを目的とする。
【課題を解決するための手段】
【０００７】
上記の問題を解決するために、本発明は、下記（Ａ）〜（Ｃ）成分を含む半導体素子封止用樹脂組成物の製造方法であって、
ターボミルを用いて体積平均粒径（レーザー回折／散乱式粒度分布測定装置を用いて測定される体積平均粒径）が５μｍ以上５０μｍ以下となるように調整した（Ａ）成分および（Ｂ）成分と、（Ｃ）成分の混合物を得る工程、
前記混合物を、溶融混練機へ供給するための容器に貯蔵する工程、
貯蔵した前記混合物を、前記容器から溶融混練機に供給して溶融混練物を得る工程、
前記溶融混練物を冷却固化して粉砕する工程、
を含むことを特徴としている。
（Ａ）エポキシ樹脂
（Ｂ）硬化剤
（Ｃ）無機質充填剤
さらに、本発明では、前記（Ａ）成分および（Ｂ）成分の下記の式（１）で表される体積平均粒径における球形換算の重量が、（Ｃ）成分の下記の式（１）で表される体積平均粒径における球状換算の重量に対して０．４〜２０倍であることが好ましい。
【０００８】
【数２】
0005272195.tif 000002
【発明の効果】
【０００９】
本発明によれば、ターボミルを用いて体積平均粒径が５μｍ以上５０μｍ以下となるように調整したエポキシ樹脂（Ａ成分）および硬化剤（Ｂ成分）を用いると、エポキシ樹脂（Ａ成分）、硬化剤（Ｂ成分）および無機質充填剤（Ｃ成分）の混合物を、ホッパーやリボンミキサー等の供給用容器から溶融混練機へ供給する際に、供給用容器内における成分の滞留を、供給用容器の形状や容量に影響されることなく防ぐことができる。その結果、成分の偏析を抑制して物性が安定した半導体素子封止用樹脂組成物を得ることができる。
【発明を実施するための最良の形態】
【００１０】
つぎに、本発明の実施の形態について詳しく説明する。
【００１１】
本発明の半導体素子封止用樹脂組成物の製造方法は、下記（Ａ）〜（Ｃ）成分を含む。
（Ａ）エポキシ樹脂
（Ｂ）硬化剤
（Ｃ）無機質充填剤
本発明の半導体素子封止用樹脂組成物の製造方法においては、ターボミルを用いて体積平均粒径（以下、単に「平均粒径」と略す）が５μｍ以上５０μｍ以下に調整されたエポキシ樹脂（Ａ成分）および硬化剤（Ｂ成分）を用いる。
【００１２】
エポキシ樹脂（Ａ成分）および硬化剤（Ｂ成分）の平均粒径が５０μｍを超えると、エポキシ樹脂（Ａ成分）、硬化剤（Ｂ成分）および無機質充填剤（Ｃ成分）の混合物を供給用容器から溶融混練機へ供給する際に、成分の一部が供給用容器内で滞留することにより偏析が起こりやすくなり、特に、混練後期における樹脂組成物中の無機質充填剤（Ｃ成分）の含有量が高くなる傾向がみられる。また、平均粒子径が５μｍ未満のエポキシ樹脂（Ａ成分）および硬化剤（Ｂ成分）は、一般的に入手が難しく、実用的でない。
【００１３】
成分の偏析をより効果的に抑制するためには、平均粒径が１５μｍ以上２５μｍ以下となるように調整されたエポキシ樹脂（Ａ成分）および硬化剤（Ｂ成分）を用いることが好ましい。
【００１４】
エポキシ樹脂（Ａ成分）、硬化剤（Ｂ成分）および無機質充填剤（Ｃ成分）の平均粒径は、母集団から任意に抽出される試料を、レーザー回折／散乱式粒度分布測定装置を用いて測定される。
【００１５】
また、本発明においては、所定の平均粒径に調製されたエポキシ樹脂（Ａ成分）および硬化剤（Ｂ成分）の下記の式（１）で表される平均粒径における球形換算の重量が、無機質充填剤（Ｃ成分）の下記の式（１）で表される平均粒径における球状換算の重量に対して０．４〜２０倍であることが好ましい。２０倍を超えると、エポキシ樹脂（Ａ成分）、硬化剤（Ｂ成分）および無機質充填剤（Ｃ成分）の混合物を、供給用容器から溶融混練機へ連続的に供給する際に、供給用容器内において、混合物の滞留による成分の偏析が起こりやすくなるためであり、特に混練後期における樹脂組成物中の無機質充填剤（Ｃ成分）含有量が高くなる傾向が見られる。また、０．４倍未満でも、成分の偏析が起こる傾向がみられる。
【００１６】
【数３】
0005272195.tif 000003
また、エポキシ樹脂（Ａ成分）および硬化剤（Ｂ成分）を、所定の平均粒径となるように粉砕する場合は、所望の粒径を効率的に得やすいとの観点から、粉砕機として、ターボミルが用いられる。その際、エポキシ樹脂（Ａ成分）および硬化剤（Ｂ成分）を、個別に平均粒径が５μｍ以上５０μｍ以下となるように粉砕してもよいし、予めエポキシ樹脂（Ａ成分）および硬化剤（Ｂ成分）を所定の割合で混合した後に、平均粒径が５μｍ以上５０μｍ以下となるように粉砕してもよい。さらには、予めエポキシ樹脂（Ａ成分）および硬化剤（Ｂ成分）に無機質充填剤（Ｃ成分）を所定の割合で混合した後に、平均粒径が５μｍ以上５０μｍ以下となるように粉砕してもよいが、エポキシ樹脂（Ａ成分）および硬化剤（Ｂ成分）の平均粒径や比重を確認しやすいという観点から、無機質充填剤（Ｃ成分）と混合する前に粉砕することが好ましい。
【００１７】
なお、本発明の半導体素子封止用樹脂組成物の製造方法においては、エポキシ樹脂（Ａ成分）、硬化剤（Ｂ成分）および無機質充填剤（Ｃ成分）の他に、後述する硬化促進剤、難燃剤、カーボンブラックをはじめとする顔料等、必要に応じて添加する各種添加剤を用いることができる。
【００１８】
これら各種添加剤は、エポキシ樹脂（Ａ成分）および硬化剤（Ｂ成分）を粉砕する際に添加してもよいし、エポキシ樹脂（Ａ成分）、硬化剤（Ｂ成分）および無機質充填剤（Ｃ成分）の混合時に添加してもよい。混合は、混合機として、例えばレディゲミキサー、ヘンシェルミキサー等を用いて行うことができる。
【００１９】
ついで、所定の平均粒径となるように調整したエポキシ樹脂（Ａ成分）および硬化剤（Ｂ成分）と、無機質充填剤（Ｃ成分）の混合物を、供給用容器に投入して溶融混練するまで貯蔵する。
【００２０】
本発明の半導体素子封止用樹脂組成物の製造方法で用いる供給用容器は、特に制限されるものではなく、例えば、ホッパーやリボンミキサー等の貯蔵機能と供給機能を有する容器を用いることができるし、その容量にも依存しない。また、供給用容器を複数個連結して用いてもよい。例えば、リボンミキサーの排出口をホッパーの投入口に連結したような容器も用いることができる。
【００２１】
そして、混合物を、溶融混練機の容量に合わせて供給用容器から溶融混練機に供給し、６０〜１６０℃で連続的に溶融混練する。図１には、用いられる溶融混練装置の構成概要図が示されている。すなわち、この溶融混練装置においては、溶融混練機１に供給用容器としてホッパー２が設けられるとともに、溶融混練機１には、ヒーター３およびロータ羽根４を供えたミキシングチャンバー５が設けられている。そして、ホッパー２に投入された混合物が、ホッパー２から溶融混練機１の片端部に供給され、他端部から混練物が排出されるように設計されている。
【００２２】
最後に、得られた混練物を冷却固化し、固化した混練物を１０〜２０００μｍに粉砕することにより、半導体素子封止用樹脂組成物が得られる。
【００２３】
本発明の半導体素子封止用樹脂組成物の製造方法において使用されるエポキシ樹脂成分（Ａ成分）としては、特に限定されるものではない。例えば、ジシクロペンタジエン型エポキシ樹脂、クレゾールノボラック型エポキシ樹脂、フェノールノボラック型エポキシ樹脂、ビスフェノール型エポキシ樹脂、ビフェニル型エポキシ樹脂、トリスヒドロキシフェニルメタン型エポキシ樹脂等の各種のエポキシ樹脂を用いることができる。これらエポキシ樹脂は単独で用いてもよいし２種以上併用してもよい。このようなエポキシ樹脂としては、エポキシ樹脂の硬化後の靭性及びエポキシ樹脂の反応性を確保する観点から、エポキシ当量１５０〜２５０、軟化点もしくは融点が５０〜１３０℃の常温で固形のものが好ましく、中でも、信頼性の観点から、クレゾールノボラック型エポキシ樹脂やビフェニル型エポキシ樹脂や低級アルキル基をフェニル環に付加したような吸低湿型のエポキシ樹脂を好適に用いることができる。
【００２４】
硬化剤（Ｂ成分）としては、エポキシ樹脂（Ａ成分）との間で硬化反応を生起するものであれば特に限定するものではなく、例えば、酸無水物、フェノール樹脂、アミン類、チオール類等が挙げられるが、中でも、保存安定性、硬化性、硬化体の物性に優れる点において、フェノール樹脂を用いることが好ましい。フェノール樹脂は、例えば、ジシクロペンタジエン型フェノール樹脂、フェノールノボラック樹脂、クレゾールノボラック樹脂、フェノールアラルキル樹脂等が用いられる。これらフェノール樹脂は単独で用いてもよいし、２種以上併用してもよい。そして、フェノール樹脂としては、エポキシ樹脂（Ａ成分）との反応性の観点から、水酸基当量が７０〜２５０、軟化点が５０〜１１０℃のものを用いることが好ましく、中でも硬化反応性が高いという観点から、フェノールノボラック樹脂を好適に用いることができる。また、信頼性の観点から、フェノールアラルキル樹脂やビフェニルアラルキル樹脂のような低吸湿性のものも好適に用いることができる。
【００２５】
そして、エポキシ樹脂（Ａ成分）とフェノール樹脂（Ｂ成分）の配合割合は、硬化反応性という観点から、エポキシ樹脂（Ａ成分）中のエポキシ基１当量に対して、フェノール樹脂（Ｂ成分）中の水酸基の合計が０．５〜２．０当量となるように配合することが好ましく、より好ましくは０．７〜１．５当量である。
【００２６】
無機質充填剤（Ｃ成分）としては、特に限定されるものではなく従来公知の各種充填剤を用いることができる。例えば、石英ガラス、タルク、シリカ（溶融シリカや結晶性シリカ等）、アルミナ、窒化アルミニウム、窒化珪素等の粉末が挙げられる。これらは単独で用いてもよいし、２種以上併用してもよい。中でも、得られる硬化体の熱線膨張係数が低減し、内部応力を低減できる結果、樹脂封止後の基板と素子の反りを抑制できるという点から、シリカ粉末を用いることが好ましく、シリカ粉末の中でも溶融シリカ粉末を用いることが、高充填性および高流動性という点からより好ましい。
【００２７】
無機質充填剤（Ｃ成分）としては、成分の偏析をより効果的に防止するという点から平均粒径が０．５〜４５μｍの範囲のものを用いることが好ましく、５〜３５μｍの範囲のものを用いることがより好ましい。
【００２８】
無機質充填剤（Ｃ成分）の含有量は、半導体素子封止用樹脂組成物全体の５０〜９０重量％の範囲に設定することが好ましい。特に好ましくは６０〜９０重量％である。すなわち、５０重量％未満では、硬化物の線膨張係数が大きくなり、封止される半導体素子に対する応力が大きくなって、機能低下や、温度変化によるクラックが生じやすくなる。また、９０重量％を超えると、エポキシ樹脂組成物の粘度が高くなって成形性が低下する傾向がみられるからである。
【００２９】
なお、本発明の半導体素子封止用樹脂組成物の製造方法においては、エポキシ樹脂（Ａ成分）、硬化剤（Ｂ成分）および無機質充填剤（Ｃ成分）以外に、前述したように、必要に応じて硬化促進剤、難燃剤、離型剤、カーボンブラックをはじめとする顔料等の他の添加剤を適宜配合することができる。
【００３０】
硬化促進剤としては、エポキシ樹脂（Ａ成分）と硬化剤（Ｂ成分）との硬化反応を促進させるものであれば、特に限定するものではなく、従来公知の各種硬化促進剤を用いることができる。例えば、リン系硬化促進剤、アミン系硬化促進剤、ジアザビシクロアルケン系硬化促進剤等があげられる。
【００３１】
難燃剤としては、例えば、有機リン化合物、酸化アンチモン、水酸化アルミニウムや水酸化マグネシウム等の金属水酸化物等が挙げられる。これらは単独で用いてもよいし、２種以上併せて用いてもよい。
【００３２】
本発明の半導体素子封止用樹脂組成物の製造方法により得られた半導体素子封止用樹脂組成物を用いた半導体素子の封止方法は、特に限定されるものではなく、トランスファー成形法等の公知の成形方法によって行うことができる。また、半導体素子封止用樹脂組成物は、このまま粉末状で用いてもよいし、タブレット状に成型して用いてもよい。
【実施例】
【００３３】
つぎに、実施例について比較例と併せて説明する。ただし、本発明は、これら実施例に限定されるものではない。
【００３４】
まず、下記に示す各成分を準備した。
〔エポキシ樹脂ａ〕
ビフェニル型エポキシ樹脂（エポキシ当量１９０、融点１０５℃）
〔エポキシ樹脂ｂ〕
クレゾールノボラック型エポキシ樹脂（エポキシ当量１９５、融点７５℃）
〔硬化剤〕
フェノールノボラック樹脂（水酸基当量１１０、軟化点１００℃）
〔無機質充填剤ａ〕
平均粒径８μｍの破砕溶融シリカ粉末
〔無機質充填剤ｂ〕
平均粒径１０μｍの破砕溶融シリカ粉末
〔無機質充填剤ｃ〕
平均粒径１５μｍの球状溶融シリカ粉末
〔無機質充填剤ｄ〕
平均粒径３０μｍの球状溶融シリカ粉末
〔無機質充填剤ｅ〕
平均粒径１５μｍの破砕溶融シリカ粉末
〔硬化促進剤〕
トリフェニルホスフィン
〔離型剤〕
カルナバワックス
〔シランカップリング剤〕
γ−グリシドキシプロピルトリメトキシシラン
〔顔料〕
カーボンブラック
〔難燃剤〕
三酸化アンチモン
〔実施例１〜５、比較例１〜５〕
表１に、実施例１〜５及び比較例１〜５で作製した半導体素子封止用樹脂組成物ＩおよびＩＩの組成を示した。表１に示す組成のうちエポキシ樹脂（Ａ成分）および硬化剤（Ｂ成分）を混合した後、粉砕機として実施例１〜５はターボミル、比較例１〜５はハンマーミルを用いて適宜条件を変えて粉砕することにより、表２および表３に示す平均粒径を有するエポキシ樹脂（Ａ成分）および硬化剤（Ｂ成分）の調整物を得た。
【００３５】
そして、調整物と無機質充填剤（Ｃ成分）と表１に示す他の添加剤を、表１に示す割合で全成分合計量が１００ｋｇとなるように、混合機としてヘンシェルミキサー（容量：２００Ｌ）を用いて２分間分散混合することにより混合物を得た。
【００３６】
なお、調整物および無機質充填剤（Ｃ成分）の平均粒径は、ＨＯＲＩＢＡ社製レーザー回折／散乱式粒度分布測定装置ＬＡ−９１０を用いて湿式法にて各成分の粒度分布を測定することにより算出した。
【００３７】
ついで、混合物を、溶融混練装置に備え付けられた供給用容器であるホッパー（容量：４００Ｌ）に投入した。この工程を２回繰り返して、ホッパー内の混合物が合計２００ｋｇとなるようにした。
【００３８】
そして、ホッパー内の混合物を、２００ｋｇ／時間の流量でホッパーからスクリュー式溶融混練機に連続的に供給しながら溶融混練（温度：８０℃）した。スクリュー式溶融混練機から排出される混練物を、排出開始から３分間隔で６回採取し、ついで２０分後に１回採取し、さらに３分間隔で７回採取した。各時間で採取した各混練物をカレンダーロールで圧延して空冷固化し、空冷固化した各混練物をハンマー式粉砕機を用いて粉砕して、実施例１〜５および比較例１〜５の各樹脂組成物を得た。
〔樹脂組成物評価方法１〕
前記方法で得られた実施例１〜５および比較例１〜５の各樹脂組成物３０ｇで直径３０ｍｍのタブレットを加圧成型して８０℃に予備加熱したものを、トランスファー成形（加熱条件：１７５℃×２分）で熱硬化した後に、１７５℃×５時間のポストキュアをすることにより比重測定用の試験片を得て、比重を測定した。そして、比重の変動幅を算出した。なお、比重測定方法はＪＩＳ−Ｋ６９１１に準じた。
〔樹脂組成物評価方法２〕
また、前記方法で得られた各樹脂組成物を用いて、ＡＳＴＭ  Ｄ３１２３−９８（２００４）に準じて１７５℃におけるスパライラルフロー測定を行った。そしてスパイラルフロー長さの変動幅を算出した。
【００３９】
【表１】
0005272195.tif 000004
【００４０】
【表２】
0005272195.tif 000005
【００４１】
【表３】
0005272195.tif 000006
その結果、表２および表３に示したように、調整物の平均粒径が５μｍ以上５０μｍ以下である実施例品は、調整物の平均粒径が５０μｍを超えた比較例品と比べて、樹脂組成物の比重の変動とスパイラルフロー長さの変動が抑えられていた。すなわち、本発明の半導体素子封止用樹脂組成物の製造方法では、混合物を連続的に溶融混練した場合に、溶融混練初期と後期で樹脂組成物の物性の変化が小さく、安定した製造をすることができる。
【図面の簡単な説明】
【００４２】
【図１】本発明の半導体素子封止用樹脂組成物の製造方法に好適に用いられる溶融混練装置の構成図である。
【符号の説明】
【００４３】
１  溶融混練機
２  ホッパー
３  ヒーター
４  ロータ羽根
５  ミキシングチャンバー
【図１】
0005272195.tif 000008